(57)【要約】【課題】金属間摩擦係数を低減することができ、省燃費化が可能な潤滑油組成物を提供すること。【解決手段】潤滑油基油と、有機モリブデン系摩擦調整剤と、アルカリ土類金属ホウ酸塩で過塩基化されたアルカリ土類金属サリシレートと、ジアルキルリン酸及びジアルキルモノチオリン酸からなる群より選ばれる少なくとも１種のリン化合物の亜鉛塩と、を含有する、潤滑油組成物が開示される。【選択図】なし【特許請求の範囲】
【請求項１】
潤滑油基油と、
有機モリブデン系摩擦調整剤と、
アルカリ土類金属ホウ酸塩で過塩基化されたアルカリ土類金属サリシレートと、
ジアルキルリン酸及びジアルキルモノチオリン酸からなる群より選ばれる少なくとも１種のリン化合物の亜鉛塩と、
を含有する、潤滑油組成物。
【請求項２】
前記アルカリ土類金属サリシレートが過塩基化されたカルシウムサリシレートを含む、請求項１に記載の潤滑油組成物。
【請求項３】
前記有機モリブデン系摩擦調整剤の含有量、前記リン化合物の亜鉛塩の含有量の含有量及び前記カルシウムサリシレートの含有量が下記式（１）及び（２）で表される条件を満たす、請求項２に記載の潤滑油組成物。
０．３≦Ｃ（Ｐ）／Ｃ（Ｍｏ）≦５．０  （１）
０．８≦Ｃ（Ｃａ）／Ｃ（Ｍｏ）≦８．０  （２）
［式中、Ｃ（Ｍｏ）は前記有機モリブデン系摩擦調整剤の含有量を示し、Ｃ（Ｐ）は前記リン化合物の亜鉛塩の含有量を示し、Ｃ（Ｃａ）は前記カルシウムサリシレートの含有量を示す。Ｃ（Ｍｏ）、Ｃ（Ｐ）及びＣ（Ｃａ）はそれぞれ組成物全量基準のモリブデン、リン及びカルシウムの元素換算値（質量ｐｐｍ）である。］
【請求項４】
前記有機モリブデン系摩擦調整剤がモリブデンジチオカーバメートを含む、請求項１〜３のいずれか一項に記載の潤滑油組成物。
【発明の詳細な説明】
【技術分野】
【０００１】
本発明は、潤滑油組成物に関する。
【背景技術】
【０００２】
内燃機関、変速機等の機械装置には、その作用を円滑にするために潤滑油が用いられる。特に内燃機関用潤滑油（エンジン油）は内燃機関の高性能化、高出力化、運転条件の苛酷化等に伴い、高度な性能が要求されている。このような要求性能を満たすため、潤滑油基油に各種添加剤を配合した潤滑油組成物が提案されている（例えば、特許文献１〜３参照）。
【０００３】
特許文献１、２には、ジアルキルリン酸若しくはジアルキルモノチオリン酸の亜鉛塩、及びモリブデンジチオカルバメートを含有してなる潤滑油組成物が開示されている。特許文献３には、摩擦調整剤及び２種類の過塩基性金属塩を含有する潤滑油組成物が開示されている。
【先行技術文献】
【特許文献】
【０００４】
【特許文献１】特開２００４−０８３８９１号公報
【特許文献２】特開２０１３−００１８８５号公報
【特許文献３】特開２０１１−１４０５７２号公報
【発明の概要】
【発明が解決しようとする課題】
【０００５】
しかし、本発明者の検討によれば、上記従来の潤滑油組成物の場合、摺動部における金属間摩擦係数を充分に低減できず、省燃費性の点で改善の余地があることが判明した。
【０００６】
本発明はこのような実情に鑑みてなされたものであり、金属間摩擦係数を低減することができ、省燃費化が可能な潤滑油組成物を提供することを目的とする。
【課題を解決するための手段】
【０００７】
上記課題を解決するために、本発明は、下記［１］〜［５］に示す潤滑油組成物を提供する。
【０００８】
［１］潤滑油基油と、有機モリブデン系摩擦調整剤と、アルカリ土類金属ホウ酸塩で過塩基化されたアルカリ土類金属サリシレートと、ジアルキルリン酸及びジアルキルモノチオリン酸からなる群より選ばれる少なくとも１種のリン化合物の亜鉛塩と、を含有する、潤滑油組成物。
［２］アルカリ土類金属サリシレートが過塩基化されたカルシウムサリシレートを含む、［１］に記載の潤滑油組成物。
［３］有機モリブデン系摩擦調整剤の含有量、リン化合物の亜鉛塩の含有量の含有量及びカルシウムサリシレートの含有量が下記式（１）及び（２）で表される条件を満たす、［２］に記載の潤滑油組成物。
０．３≦Ｃ（Ｐ）／Ｃ（Ｍｏ）≦５．０  （１）
０．８≦Ｃ（Ｃａ）／Ｃ（Ｍｏ）≦８．０  （２）
［式中、Ｃ（Ｍｏ）は有機モリブデン系摩擦調整剤の含有量を示し、Ｃ（Ｐ）はリン化合物の亜鉛塩の含有量を示し、Ｃ（Ｃａ）はカルシウムサリシレートの含有量を示す。Ｃ（Ｍｏ）、Ｃ（Ｐ）及びＣ（Ｃａ）はそれぞれ組成物全量基準のモリブデン、リン及びカルシウムの元素換算値（質量ｐｐｍ）である。］
［４］有機モリブデン系摩擦調整剤がモリブデンジチオカーバメートを含む、［１］〜［３］のいずれかに記載の潤滑油組成物。
【発明の効果】
【０００９】
本発明によれば、金属間摩擦係数を低減することができ、省燃費化が可能な潤滑油組成物が提供される。
【００１０】
本発明の潤滑油組成物は、潤滑油一般に使用することができるが、自動車用変速機及び終減速機用ギヤ、さらには、二輪車用、四輪車用、発電用、コジェネレーション用等のガソリンエンジン、ディーゼルエンジン、ガスエンジンなどの内燃機関に特に好適に使用できる。また、船舶用、船外機用の各種エンジンに対しても有用である。
【発明を実施するための形態】
【００１１】
以下、本発明の実施形態について詳細に説明する。ただし、本発明は以下の実施形態に限定されるものではない。
【００１２】
一実施形態の潤滑油組成物は、（Ａ）潤滑油基油と、（Ｂ）有機モリブデン系摩擦調整剤と、（Ｃ）アルカリ土類金属ホウ酸塩で過塩基化されたアルカリ土類金属サリシレートと、（Ｄ）ジアルキルリン酸及びジアルキルモノチオリン酸からなる群より選ばれる少なくとも１種のリン化合物の亜鉛塩と、を含有する。
【００１３】
［（Ａ）成分：潤滑油基油］
一実施形態の潤滑油組成物は、（Ａ）潤滑油基油を含有する。潤滑油基油は、通常の潤滑油に使用される基油を使用することができる。具体的には、鉱油系基油、合成系基油、又は両者の混合物が挙げられる。
【００１４】
鉱油系基油としては、例えば、原油を常圧蒸留又は減圧蒸留して得られた潤滑油留分を、溶剤脱れき、溶剤抽出、水素化分解、溶剤脱ろう、接触脱ろう、水素化精製、硫酸洗浄、白土処理等の精製処理を単独又は２つ以上適宜組み合わせて精製したノルマルパラフィン、イソパラフィン等のパラフィン系、ナフテン系などの鉱油系基油が挙げられる。これらの鉱油系基油は１種単独で用いてもよく、２種以上を任意の割合で組み合わせて用いてもよい。
【００１５】
合成系基油としては、ポリα−オレフィン又はその水素化物、イソブテンオリゴマー又はその水素化物、イソパラフィン、アルキルベンゼン、アルキルナフタレン、ジエステル（ジトリデシルグルタレート、ジ−２−エチルヘキシルアジペート、ジ−２−エチルヘキシルアゼレート、ジイソデシルアジペート、ジトリデシルアジペート、ジ−２−エチルヘキシルセバケート等）、ポリオールエステル（トリメチロールプロパンカプリレート、トリメチロールプロパンペラルゴネート、ペンタエリスリトール２−エチルヘキサノエート、ペンタエリスリトールペラルゴネート等）、ポリオキシアルキレングリコール、ジアルキルジフェニルエーテル、ポリフェニルエーテル等が挙げられる。これらのうち、ポリα−オレフィンを用いることが好ましい。これらの合成系基油は１種単独で用いてもよく、２種以上を任意の割合で組み合わせて用いてもよく、上述の鉱油系基油と任意の割合で組み合わせて用いてもよい。
【００１６】
潤滑油基油の１００℃動粘度は、特に制限されないが、好ましくは２０ｍｍ２／ｓ以下、より好ましくは１０ｍｍ２／ｓ以下である。潤滑油基油の１００℃動粘度が２０ｍｍ２／ｓ以下であると、低温粘度特性がより向上し、充分な省燃費性が得られる傾向にある。また、潤滑油基油の１００℃動粘度は、好ましくは１ｍｍ２／ｓ以上、より好ましくは１．５ｍｍ２／ｓ以上である。潤滑油基油の１００℃動粘度が１ｍｍ２／ｓ以上であると、潤滑部位での油膜形成が充分となるため、潤滑性がより向上し、潤滑油組成物の蒸発損失をより抑えられる傾向にある。
【００１７】
潤滑油基油の４０℃動粘度は、特に制限されないが、好ましくは８０ｍｍ２／ｓ以下、より好ましくは５０ｍｍ２／ｓ以下、さらに好ましくは２０ｍｍ２／ｓ以下である。潤滑油基油の４０℃動粘度が８０ｍｍ２／ｓ以下であると、低温粘度特性がより向上し、充分な省燃費性が得られる傾向にある。また、潤滑油基油の４０℃動粘度は、好ましくは２ｍｍ２／ｓ以上、より好ましくは３ｍｍ２／ｓ以上、さらに好ましくは４ｍｍ２／ｓ以上である。潤滑油基油の４０℃動粘度が２ｍｍ２／ｓ以上であると、潤滑部位での油膜形成が充分となるため、潤滑性がより向上し、潤滑油組成物の蒸発損失をより抑えられる傾向にある。
【００１８】
なお、本明細書において、１００℃及び４０℃動粘度は、ＡＳＴＭ  Ｄ−４４５に規定される１００℃及び４０℃動粘度を意味する。
【００１９】
［（Ｂ）成分：有機モリブデン系摩擦調整剤］
一実施形態の潤滑油組成物は、（Ｂ）有機モリブデン系摩擦調整剤を含有する。（Ａ）成分に（Ｂ）成分を適用することにより、金属間摩擦係数を低減することが可能となる。
【００２０】
有機モリブデン系摩擦調整剤としては、モリブデンジチオカーバメート（ＭｏＤＴＣ）、モリブデンジチオホスフェート等の硫黄含有有機モリブデン化合物、モリブデン化合物（例えば、二酸化モリブデン、三酸化モリブデン等の酸化モリブデン、オルトモリブデン酸、パラモリブデン酸、（ポリ）硫化モリブデン酸等のモリブデン酸、これらモリブデン酸の金属塩、アンモニウム塩等のモリブデン酸塩、二硫化モリブデン、三硫化モリブデン、五硫化モリブデン、ポリ硫化モリブデン等の硫化モリブデン、硫化モリブデン酸、硫化モリブデン酸の金属塩又はアミン塩、塩化モリブデン等のハロゲン化モリブデン等）と、硫黄含有有機化合物（例えば、アルキル（チオ）キサンテート、チアジアゾール、メルカプトチアジアゾール、チオカーボネート、テトラハイドロカルビルチウラムジスルフィド、ビス（ジ（チオ）ハイドロカルビルジチオホスホネート）ジスルフィド、有機（ポリ）サルファイド、硫化エステル等）又はその他の有機化合物との錯体、上記硫化モリブデン、硫化モリブデン酸等の硫黄含有モリブデン化合物とアルケニルコハク酸イミドとの錯体などが挙げられる。これらのうち、有機モリブデン系摩擦調整剤は、モリブデンジチオカーバメート（ＭｏＤＴＣ）を含むことが好ましい。
【００２１】
モリブデンジチオカーバメートとしては、具体的には、下記一般式（１０）で表される化合物を用いることができる。
【００２２】
【化１】
2018048281.tif 000002
【００２３】
上記一般式（１０）中、Ｒ１１、Ｒ１２、Ｒ１３及びＲ１４は、それぞれ同一でも異なっていてもよく、炭素数２〜２４、好ましくは炭素数４〜１３のアルキル基、又は炭素数６〜２４、好ましくは炭素数１０〜１５の（アルキル）アリール基等の炭化水素基を示す。またＹ１、Ｙ２、Ｙ３及びＹ４は、それぞれ独立に、硫黄原子又は酸素原子を示す。
【００２４】
アルキル基としてしては、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基等が挙げられる。これらは１級アルキル基、２級アルキル基又は３級アルキル基であってもよく、直鎖状であっても分枝状であってもよい。
【００２５】
（アルキル）アリール基としては、フェニル基、トリル基、エチルフェニル基、プロピルフェニル基、ブチルフェニル基、ペンチルフェニル基、ヘキシルフェニル基、オクチルフェニル基、ノニルフェニル基、デシルフェニル基、ウンデシルフェニル基、ドデシルフェニル基等が挙げられる。アルキル基は、１級アルキル基、２級アルキル基又は３級アルキル基であってもよく、直鎖状であっても分枝状であってもよい。これら（アルキル）アリール基には、アリール基に対してアルキル基の置換位置が異なる、全ての置換異性体が含まれる。
【００２６】
上記構造以外のモリブデンジチオカーバメートとしては、国際公報第９８／２６０３０号又は国際公報第９９／３１１１３号に開示されるチオ又はポリチオ−三核モリブデンにジチオカーバメート基が配位した構造を有するもの等が挙げられる。
【００２７】
有機モリブデン系摩擦調整剤としては、構成元素として硫黄を含まない有機モリブデン化合物を用いることができる。構成元素として硫黄を含まない有機モリブデン化合物としては、具体的には、モリブデン−アミン錯体、モリブデン−コハク酸イミド錯体、有機酸のモリブデン塩、アルコールのモリブデン塩等が挙げられる。
【００２８】
有機モリブデン系摩擦調整剤の含有量（後述のＣ（Ｍｏ）に対応）は、特に制限されないが、組成物全量を基準として、モリブデン元素換算で１０〜２０００質量ｐｐｍであることが好ましい。有機モリブデン系摩擦調整剤の含有量は、組成物全量を基準として、モリブデン元素換算でより好ましくは１００質量ｐｐｍ以上、さらに好ましくは４００質量ｐｐｍ以上である。有機モリブデン系摩擦調整剤の含有量が組成物全量を基準として、モリブデン元素換算で１０質量ｐｐｍ未満であると、その添加による金属間摩擦係数を低減させる効果が不充分となる傾向にあり、潤滑油組成物の省燃費性および熱・酸化安定性が不充分となる傾向にある。また、有機モリブデン系摩擦調整剤の含有量は、組成物全量を基準として、モリブデン元素換算でより好ましくは１２００質量ｐｐｍ以下、さらに好ましくは１０００質量ｐｐｍ以下である。有機モリブデン系摩擦調整剤の含有量が組成物全量を基準として、モリブデン元素換算で２０００質量ｐｐｍを超えると、含有量に見合うだけの摩擦低減効果が得にくく、灰分や硫黄分を増加させ、また、貯蔵安定性に劣る傾向にある。なお、組成物全量基準の有機モリブデン系摩擦調整剤の含有量のモリブデン元素換算値は、例えば、有機モリブデン系摩擦調整剤に含まれるモリブデンの含有量を予めＩＣＰ元素分析法等によって分析し、その分析値と有機モリブデン系摩擦調整剤の組成物基準の仕込み量から算出することができる。
【００２９】
［（Ｃ）成分：アルカリ土類金属ホウ酸塩で過塩基化されたアルカリ土類金属サリシレート］
一実施形態の潤滑油組成物は、（Ｃ）アルカリ土類金属ホウ酸塩で過塩基化されたアルカリ土類金属サリシレート（以下、単に「過塩基性ホウ酸金属サリシレート」という場合がある。）を含有する。（Ｂ）成分と（Ｃ）成分とを組み合わせることによって、金属間摩擦係数をより低減することが可能となる。
【００３０】
過塩基性ホウ酸金属サリシレートは、アルカリ土類金属サリシレートと、アルカリ土類金属水酸化物又は酸化物、並びにホウ酸又は無水ホウ酸とを反応させることによって得ることができる。アルカリ土類金属としては、マグネシウム、カルシウム、バリウム等が挙げられるが、カルシウムであることが好ましい。過塩基性ホウ酸金属サリシレートは、過塩基化されたカルシウムサリシレートを含むことが好ましい。
【００３１】
過塩基性ホウ酸金属サリシレートの塩基価は、特に制限されないが、好ましくは５０ｍｇＫＯＨ／ｇ以上、より好ましくは１００ｍｇＫＯＨ／ｇ以上、さらに好ましくは１５０ｍｇＫＯＨ／ｇ以上である。また、好ましくは５００ｍｇＫＯＨ／ｇ以下、より好ましくは４００ｍｇＫＯＨ／ｇ以下、さらに好ましくは３００ｍｇＫＯＨ／ｇ以下である。なお、本明細書において、塩基価はＪＩＳ  Ｋ  ２５０１  ５．２．３により測定された値を意味する。
【００３２】
過塩基性ホウ酸金属サリシレートの製造方法は、特に制限されないが、例えば、アルカリ土類金属サリシレートと、アルカリ土類金属水酸化物又は酸化物、並びにホウ酸又は無水ホウ酸とを水、メタノール、エタノール、プロパノール、ブタノール等のアルコール及びベンゼン、トルエン、キシレン等の希釈溶剤の存在下で２０〜２００℃で２〜８時間反応させ、次いで、１００〜２００℃に加熱して水、アルコール、及び希釈溶剤を除去することによって得ることができる。反応条件は、原料、反応物の量に応じて適宜選択することができる。なお、製造方法の詳細については、例えば、特開昭６０−１１６６８８号公報、特開昭６１−２０４２９８号公報等に記載されている。
【００３３】
過塩基性ホウ酸金属サリシレートの含有量は、特に制限されないが、組成物全量を基準として、０．０１〜３０質量％であることが好ましい。過塩基性ホウ酸金属サリシレートの含有量は、より好ましくは０．０５質量％以上である。また、より好ましくは５質量％以下である。過塩基性ホウ酸金属サリシレートの含有量が０．０１質量％未満であると、省燃費効果が短期間しか持続しない傾向にある。
【００３４】
過塩基性ホウ酸金属サリシレートが過塩基化されたカルシウムサリシレートを含む場合、その含有量（後述のＣ（Ｃａ）に対応）は、特に制限されないが、組成物全量を基準として、カルシウム元素換算で１０〜５０００質量ｐｐｍであることが好ましい。過塩基化されたカルシウムサリシレートの含有量は、組成物全量を基準として、カルシウム元素換算でより好ましくは１００質量ｐｐｍ以上、さらに好ましくは５００質量ｐｐｍ以上である。また、より好ましくは４０００質量ｐｐｍ以下、さらに好ましくは３０００質量ｐｐｍ以下である。過塩基化されたカルシウムサリシレートの含有量が組成物全量を基準として、カルシウム元素換算で１０質量ｐｐｍ未満であると、その添加による金属間摩擦係数が不充分となる傾向にあり、潤滑油組成物の省燃費性、熱・酸化安定性および清浄性が不充分となる傾向にある。なお、組成物全量基準における過塩基化されたカルシウムサリシレートの含有量のカルシウム元素換算値は、例えば、過塩基化されたカルシウムサリシレートに含まれるカルシウムの含有量を予めＩＣＰ元素分析法等によって分析し、その分析値と過塩基化されたカルシウムサリシレートの組成物基準の仕込み量から算出することができる。
【００３５】
［（Ｄ）成分：ジアルキルリン酸及びジアルキルモノチオリン酸からなる群より選ばれる少なくとも１種のリン化合物の亜鉛塩］
一実施形態の潤滑油組成物は、（Ｄ）ジアルキルリン酸及びジアルキルモノチオリン酸からなる群より選ばれる少なくとも１種のリン化合物の亜鉛塩（以下、単に「リン化合物の亜鉛塩」という場合がある。）を含有する。（Ｂ）成分、（Ｃ）成分及び（Ｄ）成分を組み合わせることによって、金属間摩擦係数をより一層低減することが可能となる。
【００３６】
ジアルキルリン酸の亜鉛塩（ＺＤＰ）としては、具体的には、下記一般式（２０）で表される化合物を用いることができる。
【００３７】
【化２】
2018048281.tif 000003
【００３８】
上記一般式（２０）中、Ｒ２１、Ｒ２２、Ｒ２３及びＲ２４は、それぞれ同一でも異なっていてもよく、炭素数３〜１８、好ましくは炭素数３〜１２、より好ましくは炭素数３〜８のアルキル基を示す。
【００３９】
アルキル基としてしては、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基等が挙げられる。
【００４０】
ジアルキルモノチオリン酸の亜鉛塩（ＺＤＭＰ）としては、下記一般式（３０）で表される化合物を用いることができる。
【００４１】
【化３】
2018048281.tif 000004
【００４２】
上記一般式（３０）中、Ｒ３１、Ｒ３２、Ｒ３３及びＲ３４は、それぞれ同一でも異なっていてもよく、炭素数３〜１８、好ましくは炭素数３〜１２、より好ましくは炭素数３〜８のアルキル基を示す。またＸ１、Ｘ２、Ｘ３及びＸ４は、硫黄原子又は酸素原子を示す。ただし、Ｘ１及びＸ２、並びにＸ３及びＸ４のうち、１個が酸素原子であり、１個が硫黄原子である。
【００４３】
アルキル基としてしては、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基等が挙げられる。
【００４４】
リン化合物の亜鉛塩の含有量（後述のＣ（Ｐ）に対応）は、特に制限されないが、組成物全量を基準として、リン元素換算で５０〜５０００質量ｐｐｍであることが好ましい。リン化合物の亜鉛塩の含有量は、組成物全量を基準として、リン元素換算でより好ましくは１００質量ｐｐｍ以上、さらに好ましくは２００質量ｐｐｍ以上である。リン化合物の亜鉛塩が組成物全量を基準として、リン元素換算で５０質量ｐｐｍ未満であると、耐摩耗性が不充分となる傾向にある。また、リン化合物の亜鉛塩の含有量は、組成物全量を基準として、リン元素換算でより好ましくは２０００質量ｐｐｍ以下、さらに好ましくは１５００質量ｐｐｍ以下である。リン化合物の亜鉛塩の含有量が組成物全量を基準として、リン元素換算で５０００質量ｐｐｍを超えると、内燃機関用に使用する場合、リンによる排ガス後処理装置への悪影響が懸念される。なお、組成物全量基準のリン化合物の亜鉛塩の含有量のリン元素換算値は、例えば、リン化合物の亜鉛塩に含まれるリンの含有量を予めＩＣＰ元素分析法等によって分析し、その分析値とリン化合物の亜鉛塩の組成物基準の仕込み量から算出することができる。
【００４５】
一実施形態の潤滑油組成物は、過塩基性ホウ酸金属サリシレートが過塩基化されたカルシウムサリシレートを含む場合、有機モリブデン系摩擦調整剤の含有量、リン化合物の亜鉛塩の含有量の含有量及びカルシウムサリシレートの含有量が下記式（１）及び（２）で表される条件を満たすことが好ましい。
０．３≦Ｃ（Ｐ）／Ｃ（Ｍｏ）≦５．０  （１）
０．８≦Ｃ（Ｃａ）／Ｃ（Ｍｏ）≦８．０  （２）
［式中、Ｃ（Ｍｏ）は有機モリブデン系摩擦調整剤の含有量を示し、Ｃ（Ｐ）はリン化合物の亜鉛塩の含有量を示し、Ｃ（Ｃａ）はカルシウムサリシレートの含有量を示す。Ｃ（Ｍｏ）、Ｃ（Ｐ）及びＣ（Ｃａ）はそれぞれ組成物全量基準のモリブデン、リン及びカルシウムの元素換算値（質量ｐｐｍ）である。］
【００４６】
Ｃ（Ｐ）／Ｃ（Ｍｏ）が０．３〜５．０であり、かつＣ（Ｃａ）／Ｃ（Ｍｏ）が０．８〜８．０であると、有機モリブデン系摩擦調整剤の添加による金属間摩擦係数を低減する効果がより優れる傾向にある。Ｃ（Ｐ）／Ｃ（Ｍｏ）は、より好ましくは０．５以上、さらに好ましくは０．６５以上である。また、より好ましくは４．０以下、さらに好ましくは３．５以下である。Ｃ（Ｃａ）／Ｃ（Ｍｏ）は、より好ましくは１．０以上、さらに好ましくは１．１以上である。また、より好ましくは６．５以下、さらに好ましくは５．５以下である。
【００４７】
一実施形態の潤滑油組成物は、その目的に応じて潤滑油に一般的に使用されている任意の添加剤をさらに含有していてもよい。任意の添加剤としては、無灰分散剤、酸化防止剤、粘度指数向上剤、流動点降下剤、消泡剤、極圧剤、腐食防止剤、防錆剤、抗乳化剤、金属不活性化剤等を挙げることができる。
【００４８】
無灰分散剤としては、例えば、ポリオレフィンから誘導されるアルケニル基又はアルキル基を有するコハク酸イミド、ベンジルアミン、ポリアミン、マンニッヒ塩基等の含窒素化合物、これら含窒素化合物をホウ酸、ホウ酸塩等のホウ素化合物で変性させたホウ素変性コハク酸イミド等のホウ素変性含窒素化合物（ホウ素系無灰分散剤）などが挙げられる。
【００４９】
酸化防止剤としては、例えば、フェノール系、アミン系等の無灰酸化防止剤、銅系、モリブデン系等の金属系酸化防止剤などが挙げられる。フェノール系無灰酸化防止剤としては、４，４’−メチレンビス（２，６−ジ−ｔｅｒｔ−ブチルフェノール）、４，４’−ビス（２，６−ジ−ｔｅｒｔ−ブチルフェノール）等が挙げられる。アミン系無灰酸化防止剤としては、フェニル−α−ナフチルアミン、アルキルフェニル−α−ナフチルアミン、ジアルキルジフェニルアミン、ジフェニルアミン等が挙げられる。
【００５０】
粘度指数向上剤としては、例えば、ポリ（メタ）アクリレート系粘度指数向上剤、オレフィンコポリマー系粘度指数向上剤、スチレン−ジエン共重合体系粘度指数向上剤等が挙げられる。これらの粘度指数向上剤は、非分散型及び分散型のいずれであってもよいが、非分散型であることがより好ましい。粘度指数向上剤は、粘度指数向上効果が高く、粘度−温度特性及び低温粘度特性に優れる観点から、好ましくはポリ（メタ）アクリレート系粘度指数向上剤、より好ましくは非分散型ポリ（メタ）アクリレート系粘度指数向上剤である。
【００５１】
流動点降下剤としては、例えば、ポリ（メタ）アクリレートが挙げられる。好ましくは重量平均分子量が１万〜３０万、より好ましくは重量平均分子量が５万〜２０万のポリ（メタ）アクリレートである。
【００５２】
消泡剤としては、例えば、２５℃における動粘度が１０００〜１０００００ｍｍ２／ｓ以下のシリコーンオイル、アルケニルコハク酸誘導体、ポリヒドロキシ脂肪族アルコールと長鎖脂肪酸とのエステル、メチルサリチレートとｏ−ヒドロキシベンジルアルコールとのエステル等が挙げられる。
【００５３】
極圧剤としては、例えば、亜リン酸エステル（ホスファイト）、リン酸エステル、並びに、これらのアミン塩、及び誘導体等のリン系極圧剤、ジチオカーバメート、ジサルファイド、ポリサルファイド、硫化オレフィン、硫化油脂等の硫黄系極圧剤などが挙げられる。
【００５４】
腐食防止剤としては、例えば、ベンゾトリアゾール系、トリルトリアゾール系、イミダゾール系化合物等が挙げられる。
【００５５】
防錆剤としては、例えば、アルケニルコハク酸エステル、多価アルコールエステル、石油スルホネート、アルキルベンゼンスルホネート、ジノニルナフタレンスルホネート等が挙げられる。
【００５６】
抗乳化剤としては、例えば、ポリオキシエチレンアルキルエーテル、ポリオキシエチレンアルキルフェニルエーテル、ポリオキシエチレンアルキルナフチルエーテル等のポリアルキレングリコール系非イオン系界面活性剤などが挙げられる。
【００５７】
金属不活性化剤としては、例えば、イミダゾリン、ピリミジン誘導体、ベンゾトリアゾール又はその誘導体等が挙げられる。
【００５８】
任意の添加剤を用いる場合、その含有量は、組成物全量基準で０．０１〜２０質量％であってよい。
【実施例】
【００５９】
以下、本発明について実施例を挙げてより具体的に説明する。ただし、本発明はこれら実施例に限定されるものではない。
【００６０】
（実施例１、２及び比較例１〜９）
表１に示すように、実施例１、２及び比較例１〜９の潤滑油組成物をそれぞれ調製した。得られた潤滑油組成物について、金属摩擦係数を測定し、その結果を表１に併記した。
【００６１】
表１に示した各成分の詳細は以下のとおりである。
（基油）
Ａ−１：合成基油（ポリα−オレフィン）［４０℃動粘度：５．０ｍｍ２／ｓ、１００℃動粘度：２．０ｍｍ２／ｓ］
【００６２】
（添加剤）
Ｂ−１：モリブデンジチオカーバメート（ＭｏＤＴＣ）［モリブデン含有量：１０．１質量％］
Ｃ−１：過塩基性ホウ酸カルシウムサリシレート［全塩基価：１９０ｍｇＫＯＨ／ｇ、カルシウム含有量：６．８質量％］
Ｃ−２：過塩基性炭酸カルシウムサリシレート［全塩基価：１８０ｍｇＫＯＨ／ｇ、カルシウム含有量：６．３質量％］
Ｃ−３：過塩基性ホウ酸カルシウムスルホネート［全塩基価：１９５ｍｇＫＯＨ／ｇ、カルシウム含有量：８．４質量％］
Ｃ−４：過塩基性炭酸カルシウムスルホネート［全塩基価：３２５ｍｇＫＯＨ／ｇ、カルシウム含有量：１２．８質量％］
Ｄ−１：ジアルキルリン酸亜鉛塩（ＺＤＰ、一般式（２０）で表され、Ｒ２１〜Ｒ２４が炭素数８のオクチル基である化合物）［リン含有量：４．４質量％、硫黄含有量：０質量％、亜鉛含有量：４．３質量％］
Ｄ−２：ジアルキルモノチオリン酸亜鉛塩（ＺＤＭＰ、一般式（３０）で表され、Ｒ３１〜Ｒ３４が炭素数８のオクチル基であり、Ｘ１及びＸ２、並びにＸ３及びＸ４のうち、１個が酸素原子であり、１個が硫黄原子である化合物）［リン含有量：４．２質量％、硫黄含有量：３．７質量％、亜鉛含有量：４．５質量％］
Ｄ−３：ジアルキルジチオリン酸亜鉛塩（ＺＤＤＰ）［リン含有量：８．０質量％、硫黄含有量：１４．２質量％、亜鉛含有量：９．０質量％］
【００６３】
モリブデン含有量、カルシウム含有量、リン含有量、硫黄含有量及び亜鉛含有量は、ＩＣＰ元素分析法によって求めた。
【００６４】
ブロックオンリング試験機を用いて、金属間摩擦係数を評価した。試験条件を以下に示す。本試験においては、金属摩擦係数が小さいほど、摩擦特性に優れていることを意味する。
試験片：ＦＡＬＥＸ社製テストブロック（Ｈ６０）、ＦＡＬＥＸ社製テストリング（Ｓ−１０）
荷重：５００Ｎ
すべり速度：１．０５ｍ／ｓ
油温：１００℃
【００６５】
【表１】
2018048281.tif 000005
【００６６】
表１に示すとおり、実施例と比較例との対比から、本発明の潤滑油組成物が、金属間摩擦係数を低減できることが確認された。また、過塩基性ホウ酸カルシウムサリシレートを用いた実施例１、２及び比較例２と、過塩基性ホウ酸カルシウムスルホネートを用いた比較例４〜６とを対比すると、後者は、ジアルキルジチオリン酸亜鉛塩との組み合わせにおいて、金属間摩擦係数が低くなるのに対して、前者は、ジアルキルリン酸亜鉛塩又はジアルキルモノチオリン酸亜鉛塩との組み合わせにおいて、金属間摩擦係数が低くなることが判明した。